СПОСОБ ИЗГОТОВЛЕНИЯ КОМПОЗИТНОГО МАТЕРИАЛА ДЛЯ ЗАПЕЧАТЫВАЮЩИХ ЭЛЕМЕНТОВ, А ТАКЖЕ ЕГО ПРИМЕНЕНИЕ
MANUFACTURING METHOD OF COMPOSITE MATERIAL FOR SEALING ELEMENTS, AND ALSO ITS APPLICATION

Изобретение относится к способу изготовления композитного материала для запечатывающих элементов, состоящего из материала основы и термопластически деформируемого слоя с выпуклыми и углубленными участками, причем термопластически деформируемый слой в области углубленных участков тоньше, чем в области выпуклых участков.
Композитные материалы с выпуклыми и углубленными участками описаны в EP 149180 A и состоят из алюминиевой фольги с нанесенным на нее экструзией слоем пластмассы. Так как двухслойные композитные материалы после высечения в форме запечатывающего элемента склонны к скручиванию, предлагается по EP 149180 A подвергнуть это соединение тиснению, для предотвращения известного эффекта скручивания. Однако применяемое при тиснении давление настолько велико, что узор тиснения формируется не только в слое пластмассы, но и пробивает примыкающую алюминиевую фольгу. Однако эта алюминиевая фольга при использовании композитного материала в качестве запечатывающего элемента снабжается обычно декоративным, а также информирующим потребителя оттиском, который из-за упомянутого выше процесса тиснения становится нечитаемым или разрушается совсем.
Согласно EP-A-1010641 предлагаются крышки из материала основы, который имеет на одной стороне поверхности тисненый термосвариваемый слой, а другая сторона является гладкой и нетисненой. Изготовление таких крышек выполняется экструзией или коэкструзией, причем используемый охлаждающий валок имеет особую конфигурацию поверхности, служащую для выполнения тисненого термосвариваемого слоя. Так как тиснение происходит на затвердевающей пластмассовой пленке, возможно возникновение нежелательных неоднородностей.
Таким образом, задачей настоящего изобретения является создание способа изготовления однородных по своей структуре запечатывающих элементов, складируемых стопками и, в соответствии с этим, простым способом передающихся для их дальнейшего использования и причем одновременно имеющих приемлемый для потребителя внешний вид.
В соответствии с изобретением предлагается способ указанного вначале рода, отличающийся тем, что термопластически деформируемый слой наносят на материал основы кашированием или экструзией и затем при одновременном формировании нагревают до температуры размягчения.
Другие предпочтительные варианты способа согласно изобретению показаны в зависимых пунктах формулы изобретения.
Кроме того, изобретение относится к использованию композитного материала согласно изобретению для высечения запечатывающих элементов в форме крышек стаканчиков.
Далее изобретение описывается более подробно при помощи фиг.1-6 и примера варианта выполнения. При этом показано:
фиг.1 - композитный материал 1 согласно изобретению,
фиг.2 - композитный материал 1' согласно уровню техники по EP 149180 A,
фиг.3-6 - возможные варианты устройства для осуществления способа согласно изобретению.
Причем композитный материал изготавливается, например, так, что на материал 2 основы, например алюминиевую фольгу толщиной от 10 до 300 мкм, наносят кашированием или экструзией термопластически деформируемый слой 3. В качестве материала основы подходит также бумага с высокой прочностью (удельным весом), а также композитные материалы на основе бумаги, например композитный материал из бумаги и алюминиевой фольги. Кроме того, в качестве материала основы подходят пластмассы, такие как полимерные пленки или композитные материалы на основе полимерных пленок, но с условием, что их температура деформации значительно выше, чем у термопластического слоя, так, что их структура в процессе формирования углубленных участков остается без изменений.
Для достижения лучшей адгезии между слоями 2 и 3, может дополнительно использоваться средство для улучшения адгезии.
В качестве термопластически деформируемых пластмасс, которые используются для изготовления слоя (3), подходят, например, полиолефины, такие как полиэтилен, полипропилен, полибутилен или их смеси. Также подходят сополимеры из олефинов, причем предпочтительны компоненты сополимеров, имеющие функциональные группы, такие как группы акрилатов. Также могут применяться гомо- и сополимеры стирола одни или в смеси с названными выше полиолефинами. Кроме того, возможно использование полиамидов, сополимеров полиамидов, а также полиэфира и полиэфирных сополимеров. Также могут использоваться натуральные или синтетические воски в качестве термопластически деформируемых пластмасс. Примером таких восков являются термоклеющие воски, а также глянцевые или смазывающие воски. Причем термопластически деформируемые пластмассы могут содержать наполнители. Предпочтительно подходят для этого тальк, мел, а также кремниевые кислоты или смеси из них.
Толщина термопластически деформируемого слоя (3) находится предпочтительно в пределах от 5 до 200 мкм, особенно предпочтительно в пределах 12-60 мкм.
Изготовленный кашированием или экструзией композитный материал 7 подается, как показано на фиг.3, в зазор 10 между валками, образованный рифленым валком 8 и прижимным валком 9. Причем на поверхности рифленого валка 8 имеются углубления, которые за счет давления валков переносятся в форме углубленных участков 4 или выпуклых участков 5 на композитный материал 7. Температура поверхности рифленого валка 8 и/или прижимного валка 9 поддерживается в диапазоне от 60 до 300°С. В качестве материалов валков подходит как сталь, так и пластмассы, которые, предпочтительно, имеют так называемые противопригарные покрытия. Создаваемое в зазоре между валками давление устанавливается, с одной стороны, в зависимости от используемой термопластически деформируемой пластмассы и, с другой стороны, от температурного профиля, который необходим для разогрева пластмасс. Обычно для обычного способа тиснения создается давление до десяти тонн исходя из ширины, равной 1200 мм, обычно подаваемых в рулонах композитных материалов 7. Вместо названных выше рифленых валков 8 в качестве формирователя структуры могут использоваться также плиты 11, 12 и 13 для тиснения - смотрите фиг.4, 5 и 6.
В соответствии с фиг.4 плита 11 для тиснения с рифленой поверхностью 14 применяется в комбинации с прижимной плитой 15. Одна из плит может обогреваться. Между плитами вводится композитный материал 7, так что из-за создаваемого между плитами давления и благодаря рифленой поверхности создаются углубленные участки 4 или выпуклые участки 5.
Вместо рифленой поверхности может использоваться плита 12 для тиснения, как показано на фиг.5, которая имеет на своей поверхности углубления 16 в форме отверстий. При вдавливании этих углублений 16 в форме отверстий возникают выпуклые участки 5, которые, соответственно высечкам 16 в форме отверстий, выполнены круглой формы. При взгляде сверху на этот композитный материал создается впечатление точечного тиснения.
Также возможно использование плиты 13 для тиснения, как показано на фиг.6, которая структурно имеет выпуклые участки 17 в виде шрифтового изображения, а именно в виде логотипа. Этот логотип 17 может иметь вид фирменного ключевого слова или марки, которые выштамповываются с использованием давления или, при необходимости, при помощи повышенной температуры, соответственно, в термопластически деформируемом слое 3. Таким же способом возникают углубленные участки 4 или выпуклые участки 5.
Изготовленный таким способом композитный материал 1, который имеет, с одной стороны, углубленные участки 4, а с другой стороны, выпуклые участки 5, можно использовать для изготовления способом штамповки запечатывающих элементов, например, в форме крышек стаканчиков. Они могут благодаря названным выше углубленным или выпуклым участкам 4, 5 после штамповки складироваться стопками. Между выпуклым участком 5 и соответствующим углубленным участком 4 находится столько воздуха, сколько достаточно для предотвращения склеивания штампованных крышек стаканчиков при складировании стопками. Благодаря тому, что усилие деформации устанавливается так, что углубления проникают не на всю глубину термопластически деформируемого слоя, нет оснований опасаться, что тиснение пробьет надпечатанную и видимую потребителю алюминиевую фольгу. Следовательно, кроме того, гарантируется приемлемый для потребителя внешний вид запечатывающего элемента.
На обращенной к потребителю внешней стороне композитного материала может быть, кроме того, предусмотрен декоративный и/или информационный оттиск 6.